(57)【要約】本発明に係る製パン用トレイは（ｉ）金属基材１上に厚さが７５〜５００μｍであるフッ素樹脂フィルム２が熱融着方式で積層されており、（ｉｉ）複数の孔ｈが穿孔されており、（ｉｉｉ）波状に屈曲された板（Ｐｌａｔｅ）の形態を有する製パン用トレイ本体Ｂを含み、さらに本体Ｂを支持するフレームＡをさらに含むこともできる。本発明に係る製パン用トレイの製造方法は（ｉ）金属基材１上に厚さが７５〜５００μｍであるフッ素樹脂フィルム２を高温高圧条件下に熱融着方式で積層してベースプレートＤを製造する工程；（ｉｉ）前記工程で製造されたベースプレートＤに孔ｈを穿孔する工程；及び（ｉｉｉ）前記工程で孔ｈが穿孔されたベースプレートＤを波状に屈曲された形態の製パン用トレイ本体Ｂに成形する工程；を含む。本発明に係る製パン用トレイは製パン工程中に小麦粉ドウＣが金属基材１に穿孔された孔ｈの内壁とは接触せず、離型性に優れたフッ素樹脂フィルム２に穿孔された孔ｈ内壁にのみ接触するようになって離型性が優れている。本発明に係る製パン用トレイの製造方法は製造工程の作業性が向上し、フッ素樹脂のコーティング時にピンホールの発生などを防止することができるので離型性が向上し、使用寿命も延長され、作業場の環境汚染を防止する効果がある。【選択図】図４
2017536806.tif 000002
【特許請求の範囲】
【請求項１】
（ｉ）金属基材１上に厚さが７５〜５００μｍであるフッ素樹脂フィルム２が熱融着方式で積層されており、（ｉｉ）複数の孔ｈが穿孔されており、（ｉｉｉ）波状に屈曲された板（Ｐｌａｔｅ）の形態を有する製パン用トレイ本体Ｂを含むことを特徴とする製パン用トレイ。
【請求項２】
前記製パン用トレイ本体Ｂを支持するようにその下部に配置されるフレームＡをさらに含むことを特徴とする請求項１に記載の製パン用トレイ。
【請求項３】
前記フッ素樹脂フィルム２はポリテトラフルオロエチレン（ＰＴＦＥ）で形成されることを特徴とする請求項１または２に記載の製パン用トレイ。
【請求項４】
前記フッ素樹脂フィルム２はテトラフルオロエチレン−ヘキサフルオロプロピレン共重合体（ＦＥＰ）、テトラフルオロエチレン−パーフルオロアルキルビニルエーテル（ＰＦＡ）、エチレン−テトラフルオロエチレン共重合体（ＥＴＦＥ）、ポリクロロトリフルオロエチレン（ＰＣＴＦＥ）、ポリビニリデンフルオライド（ＰＶＤＦ）、ポリビニルフルオライド（ＰＶＦ）、テトラフルオロエチレン−パーフルオロプロピルビニルエーテル共重合体（ＴＦＭ）、ポリテトラフルオロエチレン−パーフルオロメチルビニルエーテル共重合体（ＰＦＥ  ／  ＰＭＶＥ）及びエチレン−クロロトリフルオロエチレン共重合体（ＥＣＴＥＦ）の中から選択された１種で形成されることを特徴とする請求項１または２に記載の製パン用トレイ。
【請求項５】
金属基材１はアルミニウム、鉄、銅、黄銅、アルコット（Ａｌｃｏｔ、登録商標）の中から選択された１種で形成されることを特徴とする請求項１または２に記載の製パン用トレイ。
【請求項６】
金属基材１は厚さが０．５〜３ｍｍであることを特徴とする請求項１または２に記載の製パン用トレイ。
【請求項７】
金属基材１の両面にフッ素樹脂フィルム２が積層されていることを特徴とする請求項１または２に記載の製パン用トレイ。
【請求項８】
（ｉ）金属基材１上に厚さが７５〜５００μｍであるフッ素樹脂フィルム２を高温高圧条件下に熱溶着方法で積層してベースプレートＤを製造する工程；
（ｉｉ）前記工程で製造されたベースプレートＤに孔ｈを穿孔する工程；及び
（ｉｉｉ）前記工程で孔ｈが穿孔されたベースプレートＤを波状に屈曲された形態の製パン用トレイ本体Ｂに成形する工程；を含むことを特徴とする製パン用トレイの製造方法。
【請求項９】
成形された製パン用トレイ本体Ｂの下部に支持台の役割をするフレームＡを設ける工程をさらに含むことを特徴とする請求項８に記載の製パン用トレイの製造方法。
【請求項１０】
前記フッ素樹脂フィルム２はポリテトラフルオロエチレン（ＰＴＦＥ）で形成されることを特徴とする請求項８または９に記載の製パン用トレイの製造方法。
【請求項１１】
前記フッ素樹脂フィルム２はテトラフルオロエチレン−ヘキサフルオロプロピレン共重合体（ＦＥＰ）、テトラフルオロエチレン−パーフルオロアルキルビニルエーテル（ＰＦＡ）、エチレン−テトラフルオロエチレン共重合体（ＥＴＦＥ）、ポリクロロトリフルオロエチレン（ＰＣＴＦＥ）、ポリビニリデンフルオライド（ＰＶＤＦ）、ポリビニルフルオライド（ＰＶＦ）、テトラフルオロエチレン−パーフルオロプロピルビニルエーテル共重合体（ＴＦＭ）、ポリテトラフルオロエチレン−パーフルオロメチルビニルエーテル共重合体（ＰＦＥ  ／  ＰＭＶＥ）及びエチレン−クロロトリフルオロエチレン共重合体（ＥＣＴＥＦ）の中から選択された１種で形成されることを特徴とする請求項８または９に記載の製パン用トレイの製造方法。
【請求項１２】
金属基材１はアルミニウム、鉄、銅、黄銅、アルコット（Ａｌｃｏｔ、登録商標）の中から選択された１種で形成されることを特徴とする請求項８または９に記載の製パン用トレイの製造方法。
【請求項１３】
金属基材１は厚さが０．５〜３ｍｍであることを特徴とする請求項８または９に記載の製パン用トレイの製造方法。
【発明の詳細な説明】
【技術分野】
【０００１】
本発明は製パン用トレイ（Ｂｒｅａｄｍａｋｉｎｇ  ｔｒａｙ）及びその製造方法に関するもので、より詳細には、離型性に優れ、製パン工程中に小麦粉ドウが製パン用トレイ本体に穿孔された孔の内壁に付着して残存する現象を防いで離型性を向上させることができ、製パン用トレイの製造工程が簡素化され、製パン作業環境も改善することができる製パン用トレイ及びその製造方法に関するものである。
【背景技術】
【０００２】
以下、本発明で使用する「製パン用トレイ」は、小麦粉ドウでパンを製造するのに使用するトレイは勿論、小麦粉ドウで餃子などのその他の食物を製造するのに使用するトレイの両方を含む意味で定義される。
【０００３】
従来の製パン用トレイは図７に示すように、金属基材１上に厚さが１０〜２５μｍであるフッ素樹脂コーティング層３が形成されており、複数の孔ｈが穿孔された板（ｐｌａｔｅ）形態の製パン用トレイ本体Ｂを含み、必要に応じて前記製パン用トレイ本体Ｂを支持するようにその下部に配置されるフレームＡをさらに含む構造を有する。
【０００４】
図７は製パン工程時従来の製パン用トレイの上に小麦粉ドウが載置された状態を示す模式図である。
【０００５】
前記従来の製パン用トレイは、（ｉ）金属基材１に複数の孔ｈを穿孔する工程、（ｉｉ）孔ｈが穿孔された金属基材１を製パン用トレイ本体Ｂの形状に成形する工程、及び（ｉｉｉ）成形された製パン用トレイ本体Ｂの表面にフッ素樹脂コーティング液を粉体塗装または液状噴射でコーティングしてフッ素樹脂コーティング層３を形成する工程を順に経て製造された。この時、必要に応じてフッ素樹脂コーティング層３が形成された製パン用トレイ本体Ｂに、これを固定するためのフレームＡを設ける工程をさらに行うこともある。
【０００６】
前記フッ素樹脂コーティング液としては、ポリテトラフルオロエチレン（ＰＴＦＥ）コーティング液またはテトラフルオロエチレン−パーフルオロアルキルビニルエーテル（ＰＦＡ）コーティング液などが使用されてきた。
【０００７】
前記従来の製パン用トレイの製造方法は、金属基材１を製パン用トレイ本体Ｂの形状に成形した後、成形されて屈曲部を有する金属基材１の表面にフッ素樹脂コーティング液をコーティングするため、均一なコーティングが困難であり、コーティング作業性も大幅に低下する問題があった。
【０００８】
また、前述のように成形された金属基材１の表面に前記フッ素樹脂コーティング液を粉体塗装する場合には、ピンホール（Ｐｉｎ−ｈｏｌｅ）などのコーティング不良により部分的に離型性が悪くなって製パン用トレイの使用寿命が短くなる問題が発生した。
【０００９】
また、前述のように成形された金属基材１の表面に前記フッ素樹脂コーティング液を液状噴射でコーティング場合には、コーティング被膜内に存在する空隙（ｖｏｉｄ）及び揮発分などによりフッ素樹脂コーティング層の一部が剥離する現象が発生し、それによって離型性が大幅に低下し、金属基材１を形成する金属成分が製造されたパンで検出される問題が発生した。
【００１０】
また、前述のように成形された金属基材１の表面に前記フッ素樹脂コーティング液を粉体塗装または液状噴射でコーティングしてフッ素樹脂コーティング層３を形成する場合は、ピンホール（ｐｉｎ−ｈｏｌｅ）や塗膜クラック（ｃｒａｃｋ）などが激しく発生して離型性が低下する。この現象によりフッ素樹脂コーティング層３の厚さを２５μｍ以上に形成することが困難な問題があった。
【００１１】
それによって、前記従来の製パン用トレイは、これを構成するフッ素樹脂コーティング層３の厚さが２０〜２５μｍで薄く、製パン工程中に小麦粉ドウＣが、図７に示すように離型性に優れたフッ素樹脂コーティング層３に穿孔された孔ｈの内壁のみならず、離型性が悪い金属基材１に穿孔された孔ｈの内壁まで流れてくるようになって、最終的には離型性が大幅に低下する問題が発生した。
【００１２】
図７に示すように、金属基材１上にフッ素樹脂コーティング層３が形成されており、複数の孔ｈが穿孔された前記従来の製パン用トレイを製造するもう一つの従来方法として、金属基材１に複数の孔を穿孔した後製パン用トレイ形に成形する前に、前記金属基材１上にフッ素樹脂コーティング層３を先に形成させる方法も公知されている。前記従来方法の場合、フッ素樹脂コーティング層３を形成する際にコーティング作業性を改善する効果を有しているが、ピンホールや塗膜クラックなどにより、フッ素樹脂コーティング層３の厚さを２５μｍ以上に厚くすることが困難である問題があった。それによって、図７に示すように、製パン時小麦粉ドウＣが金属基材１に穿孔された孔ｈの内壁まで流れ降りてきて離型性が低下する問題を解決することができなかった。
【００１３】
一方、フッ素樹脂コーティング液の代わりに、金属基材１上に大豆油が塗布されており、複数の孔が穿孔された板状の製パン用トレイ本体を含む製パン用トレイも使用されてきた。しかし、前記従来の製パン用トレイは製パン工程中に大豆油が酸化されながらガスを発生させるため、製パン作業環境が劣悪になり、大豆油を使用ごとに金属基材上に塗布しなければならないため、作業性が低下し、酸化された大豆油が製造されたパンに付いて消費者に有害な結果をもたらす問題点などがあった。
【発明の概要】
【発明が解決しようとする課題】
【００１４】
本発明の課題は離型性に優れ、製造工程が簡素化され、使用寿命が延長され、製パン作業環境を改善させることができる製パン用トレイ及びその製造方法を提供することにある。
【課題を解決するための手段】
【００１５】
前述した課題を達成するために、本発明では（ｉ）金属基材１上に厚さが７５〜５００μｍであるフッ素樹脂フィルム２を熱融着方式で高温高圧条件下に積層してベースプレートＤを製造する工程；（ｉｉ）前記工程で製造されたベースプレートＤに孔ｈを穿孔する工程；及び（ｉｉｉ）前記工程で孔ｈが穿孔されたベースプレートＤを波状に屈曲された形態の製パン用トレイ本体Ｂに成形する工程；を順に行うことによって、（ｉ）金属基材１上に厚さが７５〜５００μｍであるフッ素樹脂フィルム２が熱融着方式で積層されており、（ｉｉ）複数の孔ｈが穿孔されており、（ｉｉｉ）波状に屈曲された板（ｐｌａｔｅ）の形態を有する製パン用トレイ本体Ｂを製造する。
【発明の効果】
【００１６】
本発明に係る製パン用トレイの本体Ｂは、金属基材１上に従来のコーティング方法で形成されるフッ素樹脂コーティング層よりも相対的に厚い厚さを有するフッ素樹脂フィルム２が熱融着方式で積層されているので、小麦粉ドウＣが製パン工程中に金属基材１に穿孔された孔ｈの内壁とは接触せず、離型性に優れたフッ素樹脂フィルム２に穿孔された孔ｈ内壁にのみ接触するようになる。
【００１７】
それによって、製パン工程後に製パン用トレイ本体Ｂに穿孔された孔ｈの内壁に製パン用小麦粉ドウＣが付着して残存する現象を大幅に防止することができる効果がある。
【００１８】
本発明に係る製パン用トレイの製造方法は、板状の金属基材１上にフッ素樹脂フィルム２を熱融着方式で積層した後に穿孔及び成形するので、成形されて屈曲部を有する従来の製パン用トレイにそれぞれフッ素樹脂をコーティングする方法に比べて、製造工程の作業性が向上し、フッ素樹脂のコーティング時にピンホールの発生などを防止することができるので離型性が向上し、使用寿命も延長される。また、大豆油を塗布する従来方法に比べて、大豆油の酸化による作業場環境の汚染を防止する効果がある。
【発明を実施するための形態】
【００１９】
以下、添付した図面等を参照して本発明を詳細に説明する。
【００２０】
本発明に係る製パン用トレイは、図４に示すように、（ｉ）金属基材１上に厚さが７５〜５００μｍであるフッ素樹脂フィルム２が熱融着方式で積層されており、（ｉｉ）複数の孔ｈが穿孔されており、（ｉｉｉ）波状に屈曲された板（Ｐｌａｔｅ）の形態を有する製パン用トレイ本体Ｂを含む。
【００２１】
本発明に係る製パン用トレイは、前記製パン用トレイ本体Ｂを支持するようにその下部に配置されるフレームをさらに含むこともできる。
【００２２】
本発明に係る製パン用トレイの実施形態は図１〜図３に示すように、前記製パン用トレイ本体Ｂとトレイ本体Ｂを支持するフレームＡで構成することができ、前記製パン用トレイ本体Ｂのみで構成することもできる。
【００２３】
前記フッ素樹脂フィルム２の厚さが７５μｍ未満である場合には、フッ素樹脂フィルム２の高さが低いため、製パン工程中に小麦粉ドウＣが金属基材１に穿孔された孔ｈの内壁まで流れ下りて離型性が大幅に低下する。また、５００μｍを超える場合は、それ以上の離型性の改善効果がないため、製造コストのみ上昇するようになる。
【００２４】
本発明に係る製パン用トレイ本体Ｂを構成するフッ素樹脂フィルムはポリテトラフルオロエチレン（ＰＴＦＥ）で形成されたり、テトラフルオロエチレン−ヘキサフルオロプロピレン共重合体（ＦＥＰ）、テトラフルオロエチレン−パーフルオロアルキルビニルエーテル（ＰＦＡ）、エチレン−テトラフルオロエチレン共重合体（ＥＴＦＥ）、ポリクロロトリフルオロエチレン（ＰＣＴＦＥ）、ポリビニリデンフルオライド（ＰＶＤＦ）、ポリビニルフルオライド（ＰＶＦ）、テトラフルオロエチレン−パーフルオロプロピルビニルエーテル共重合体（ＴＦＭ）、ポリテトラフルオロエチレン−パーフルオロメチルビニルエーテル共重合体（ＰＦＥ  ／  ＰＭＶＥ）及びエチレン−クロロトリフルオロエチレン共重合体（ＥＣＴＥＦ）の中から選択された１種で形成される。
【００２５】
前記金属基材１はアルミニウム、鉄、銅、黄銅またはアルコット（Ａｌｃｏｔ、登録商標）などで形成され、厚さは０．５〜３ｍｍである。
【００２６】
前記金属基材１の表面にのみ前記フッ素樹脂フィルム２が積層されていることもあり、金属基材１の表面及び裏面、つまり両面ともにフッ素樹脂フィルム２が積層されていることもある。
【００２７】
次に、本発明に係る製パン用トレイの製造方法を説明する。
【００２８】
本発明に係る製パン用トレイの製造方法は、（ｉ）金属基材１上に厚さが７５〜５００μｍであるフッ素樹脂フィルム２を高温高圧条件下に熱溶着方法で積層してベースプレートＤを製造する工程；（ｉｉ）前記工程で製造されたベースプレートＤに孔ｈを穿孔する工程；及び（ｉｉｉ）前記工程で孔ｈが穿孔されたベースプレートＤを波状に屈曲された形態の製パン用トレイ本体Ｂに成形する工程；を含む。
【００２９】
一実施形態として、本発明では、まず金属基材１上に厚さが７５〜５００μｍであるフッ素樹脂フィルム２を３５０〜４００℃の高温高圧条件下に熱溶着方法で積層して図５に示されたベースプレートＤを製造する。
【００３０】
次に、前記工程で製造されたベースプレートＤに孔を穿孔し、成形して製パン用トレイ本体Ｂを製造する。
【００３１】
前述のように製造した製パン用トレイ本体Ｂをそのまま製パン用トレイとして使用することもでき、必要に応じて前述のように製造した製パン用トレイ本体Ｂの下部に支持台の役割をするフレームＡを設ける工程をさらに行って、図１乃至図３に示すように、製パン用トレイ本体ＢとフレームＡで構成された製パン用トレイを製造することもできる。
【００３２】
本発明に係る製パン用トレイの本体Ｂは、金属基材１上に従来のコーティング方法で形成されるフッ素樹脂コーティング層よりも相対的に厚い厚さを有するフッ素樹脂フィルム２が積層されているので、小麦粉ドウＣが製パン工程中に金属基材１に穿孔された孔ｈの内壁とは接触せず、離型性に優れたフッ素樹脂フィルム２に穿孔された孔ｈ内壁にのみ接触するようになる。
【００３３】
それによって、製パン工程後に製パン用トレイ本体Ｂに穿孔された孔ｈの内壁に製パン用小麦粉ドウＣが付着して残存する現象を大幅に防止することができる効果がある。
【００３４】
本発明に係る製パン用トレイの製造方法は、板状の金属基材１上にフッ素樹脂フィルム２を積層した後に穿孔及び成形するので、成形されて屈曲部を有する従来の製パン用トレイにそれぞれフッ素樹脂をコーティングする方法に比べて、製造工程の作業性が向上し、フッ素樹脂のコーティング時にピンホールの発生などを防止することができるので、離型性が向上し、使用寿命も延長される。また、大豆油を塗布する従来方法に比べて、大豆油の酸化による作業場環境の汚染を防止する効果がある。
【００３５】
本発明に係る製パン用トレイを使用してパンを製造する一実施形態として、製パン過程中に製パン用トレイ本体Ｂ上に小麦粉ドウＣが載置されている状態は、図６に模式図として示されている。
【００３６】
一方、金属基材１上にフッ素樹脂コーティング層３が形成された従来の製パン用トレイを使用してパンを製造する一実施形態として、製パン過程中に製パン用トレイ本体Ｂ上に小麦粉ドウＣが載置されている状態は、図７に模式図として示されている。
【００３７】
本発明の実施形態の場合は、図６のように製パン過程中に小麦粉ドウが離型性が悪い金属基材１に穿孔された孔ｈの内壁とは接触せず、離型性に優れたフッ素樹脂フィルム２に穿孔された孔ｈの内壁にのみ接触されるようになり、それによって離型性が大幅に向上した。
【００３８】
これに対し、従来の製パン用トレイを使用した実施形態の場合は、図７に示すように製パン過程中に小麦粉ドウが離型性に優れたフッ素樹脂コーティング層３に穿孔された孔ｈの内壁は勿論、離型性が悪い金属基材１に穿孔された孔ｈ内壁にも接触して離型性が大幅に低下した。
【産業上の利用可能性】
【００３９】
本発明に係る製パン用トレイは小麦粉ドウでパンを製造するトレイは勿論、小麦粉ドウで餃子などのその他の食物を製造するトレイとしても使用することができる。
従って、本発明の産業利用性はきわめて高いものといえる。
【図面の簡単な説明】
【００４０】
【図１】製パン用トレイの表面を示す写真である。
【図２】製パン用トレイの裏面を示す写真である。
【図３】製パン用トレイの側面を示す写真である。
【図４】本発明に係る製パン用トレイ本体Ｂを示す概略断面図である。
【図５】本発明に使用されるベースプレートＤを示す概略断面図である。
【図６】製パン工程中本発明に係る製パン用トレイ本体Ｂ上に小麦粉ドウが載置された状態を示す模式図である。
【図７】製パン工程中、従来の製パン用トレイ本体Ｂ上に小麦粉ドウが載置された状態を示す模式図である。
【符号の説明】
【００４１】
Ａ  フレーム
Ｂ  製パン用トレイ本体
Ｃ  小麦粉ドウ
Ｄ  ベースプレート
ｈ  孔
１  金属基材
２  フッ素樹脂フィルム
３  フッ素樹脂コーティング層
【図１】
2017536806.tif 000003
【図２】
2017536806.tif 000004
【図３】
2017536806.tif 000005
【図４】
2017536806.tif 000006
【図５】
2017536806.tif 000007
【図６】
2017536806.tif 000008
【図７】
2017536806.tif 000009
【国際調査報告】
2017536806.tif 000010
2017536806.tif 000011
2017536806.tif 000012
2017536806.tif 000013